(57)【要約】  本発明は、半電導性発光ナノ粒子を含む組成物に関する。【特許請求の範囲】
【請求項１】
少なくとも１つの半電導性発光ナノ粒子、ポリマー、およびポリシロキサンを含む組成物であって、
ナノ粒子が、少なくともコア、任意に１以上のシェル層を含み、
ポリマーが、ホスフィン基、ホスフィンオキシド基、ホスファート基、ホスホナート基、チオール基、カルボキシル基、ヘテロ環基、シラン基、スルホン酸、ヒドロキシル基、およびホスホン酸、好ましくは、ホスホナート基、ホスファート基、カルボキシル基、およびチオール基、より好ましくは、以下の化学式（Ｉ）
【化１】
2021504544.tif 000028
で表されるホスファート基、からなる群の１以上の要素から選択されるアタッチング基を少なくとも、
および、
以下の化学式（ＩＩ）；（ＩＩＩ）、（ＩＶ）、（Ｖ）、（ＶＩ）、（ＶＩＩ）または（ＶＩＩＩ）
【化２】
2021504544.tif 000029
【化３】
2021504544.tif 000030
【化４】
2021504544.tif 000031
式中、
Ｒ１は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、５〜６０個の炭素原子を有するヘテロ芳香環系、ここでＨ原子はＤ、Ｆ、Ｃｌ、Ｂｒ、Ｉによって置き換えられていてもよく、ここにおいて２以上の隣接する置換基Ｒａは、相互に、モノ−または多環式、脂肪族、芳香族またはヘテロ芳香環系を形成してもよい、であり、
Ｒ２は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
Ｒ３は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
Ｒ４は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
Ｒ５は、水素原子またはメチレンであり、
Ｒ６は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
「＊」は、連結点を表し、「ｎ」は、整数であり、好ましくはｎは、１〜１０００、好ましくは５〜５００、より好ましくは１０〜１００であり、
で表される第１の繰り返し単位を含み、
および、ポリシロキサンが、好ましくはオルガノポリシロキサンであり、より好ましくはポリシロキサンが、以下の化学式（ＩＸ）：
（Ｒ７ＳｉＯ１．５）ｘ          −    （ＩＸ）
式中、Ｒ７は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、または、５〜６０個の炭素原子を有するヘテロ芳香環系、ここでＨ原子はＤ、Ｆ、Ｃｌ、Ｂｒ、Ｉによって置き換えられていてもよく、ここにおいて２以上の隣接する置換基Ｒａは、相互に、モノ−または多環式、脂肪族、芳香族またはヘテロ芳香環系を形成してもよい、であり、
記号ｘは、整数であり、好ましくはｘは、１〜１０００、より好ましくは、５〜５００、なおより好ましくは、５〜１００の範囲である、
で表されるシルセスキオキサン単位を少なくとも含む、
であることを特徴とする、該組成物。
【請求項２】
ポリマーが、以下の化学式（ＩＩ）、（ＩＩＩ）、（ＩＶ）、（Ｖ）、（ＶＩ）、（ＶＩＩ）または（ＶＩＩＩ）、
【化５】
2021504544.tif 000032
【化６】
2021504544.tif 000033
式中、
Ｒ１は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、５〜６０個の炭素原子を有するヘテロ芳香環系、ここでＨ原子はＤ、Ｆ、Ｃｌ、Ｂｒ、Ｉによって置き換えられていてもよく、ここにおいて２以上の隣接する置換基Ｒａは、相互に、モノ−または多環式、脂肪族、芳香族またはヘテロ芳香環系を形成してもよい、であり、
Ｒ２は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
Ｒ３は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
Ｒ４は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
Ｒ５は、水素原子またはメチレンであり、
Ｒ６は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
「＊」は、連結点を表し、「ｎ」は、整数であり、好ましくはｎは、１〜１０００、好ましくは５〜５００、より好ましくは１０〜１００であり、
および、
第１の繰り返し単位と第２の繰り返し単位とは相互に異なり、好ましくはｘは、１〜１０００、より好ましくは、５〜５００、なおより好ましくは、５〜１００の範囲である、
で表される第２の繰り返し単位をさらに含む、請求項１に記載の組成物。
【請求項３】
ポリマーが、以下の式（Ｘ）
Ａ（Ｂ）ｘＣ（Ｄ）ｙＥＦ                （Ｘ）
式中、記号Ａは、アタッチング基であり；記号Ｂは、第１のリンカーであり、好ましくは第１のリンカーは、１〜２５個の炭素原子を有する線状のアルキレン基または１〜２５個の炭素原子を有する線状のアルケニレン基であり；記号Ｃは、第１の繰り返し単位であり；記号Ｄは、第２のリンカーであり、好ましくは第２のリンカーは、１〜２５個の炭素原子を有する線状のアルキレン基または１〜２５個の炭素原子を有する線状のアルケニレン基であり；記号Ｅは、第２の繰り返し単位であり；記号Ｆは、ポリマーの尾（tail）であり、好ましくは水素原子、１〜２５個の炭素原子を有する線状のアルキル基、１〜２５個の炭素原子を有する線状のアルコキシ基、および１〜２５個の炭素原子を有する線状のアルケニル基からなる群から選択され、好ましくは水素原子または１〜２５個の炭素原子を有する線状のアルキル基であり；ｘは、０または１であり；ｙは、０または１である、
で表される、請求項１または２に記載の組成物。
【請求項４】
第１の繰り返し単位が、式（ＩＩＩ）で表され、および、第２の繰り返し単位が、式（ＩＩ）で表される、請求項１〜３のいずれか一項に記載の組成物。
【請求項５】
シェル層の少なくとも１つが、周期表の１２族の第１の元素、好ましくは第１の元素はＺｎまたはＣｄである、および、周期表の１６族の第２の元素、好ましくは第２の元素はＳ、Ｓｅ、またはＴｅであるを含む、請求項１〜４のいずれか一項に記載の組成物。
【請求項６】
少なくとも１つのシェル層が、以下の式（ＸＩ）
ＺｎＳｘＳｅｙＴｅｚ、  −  （ＸＩ）
式中、
０≦ｘ≦１、０≦ｙ≦１、０≦ｚ≦１、およびｘ＋ｙ＋ｚ＝１、好ましくは０≦ｘ≦１、０≦ｙ≦１、ｚ＝０、およびｘ＋ｙ＝１である、で表される、請求項１〜５のいずれか一項に記載の組成物。
【請求項７】
半電導性発光ナノ粒子のシェル層が、ダブルシェル層である、請求項１〜６のいずれか一項に記載の組成物。
【請求項８】
組成物が、少なくとも１つの追加の材料、好ましくは追加の材料は、有機発光材料、無機発光材料、電荷輸送材料、散乱粒子、光学的に透明なポリマー、抗酸化剤、ラジカルクエンチャー、重合開始剤、および追加のリガンドからなる群から選択される、をさらに含む、請求項１〜７のいずれか一項に記載の組成物。
【請求項９】
組成物が、複数の半電導性発光ナノ粒子を含む、請求項１〜８のいずれか一項に記載の組成物。
【請求項１０】
半電導性発光ナノ粒子の総量が、組成物の総量に基づき、０．１ｗｔ．％から９０ｗｔ．％まで、好ましくは５ｗｔ．％から７０ｗｔ．％まで、より好ましくは１０ｗｔ．％から５０ｗｔ．％までの範囲である、請求項１〜９のいずれか一項に記載の組成物。
【請求項１１】
ポリマーの総量が、組成物の総量に基づき、０．１ｗｔ．％から９０ｗｔ．％まで、好ましくは５ｗｔ．％から８０ｗｔ．％まで、より好ましくは１０ｗｔ．％から５０ｗｔ．％までの範囲である、請求項１〜１０のいずれか一項に記載の組成物。
【請求項１２】
請求項１〜１１のいずれか一項に記載の組成物を少なくとも、および、溶媒、好ましくは溶媒は、エチレングリコールモノメチルエーテル、エチレングリコールモノエチルエーテル、エチレングリコールモノプロピルエーテル、およびエチレングリコールモノブチルエーテルなどのエチレングリコールモノアルキルエーテル；ジエチレングリコールジメチルエーテル、ジエチレングリコールジエチルエーテル、ジエチレングリコールジプロピルエーテル、およびジエチレングリコールジブチルエーテルなどのジエチレングリコールジアルキルエーテル；プロピレングリコールモノメチルエーテル（ＰＧＭＥ）、プロピレングリコールモノエチルエーテル、およびプロピレングリコールモノプロピルエーテルなどのプロピレングリコールモノアルキルエーテル；メチルセロソルブアセタートおよびエチルセロソルブアセタートなどのエチレングリコールアルキルエーテルアセタート；プロピレングリコールモノメチルエーテルアセタート（ＰＧＭＥＡ）、プロピレングリコールモノエチルエーテルアセタート、およびプロピレングリコールモノプロピルエーテルアセタートなどのプロピレングリコールアルキルエーテルアセタート；メチルエチルケトン、アセトン、メチルアミルケトン、メチルイソブチルケトン、およびシクロヘキサノンなどのケトン；エタノール、プロパノール、ブタノール、ヘキサノール、シクロヘキサノール、エチレングリコール、およびグリセリンなどのアルコール；エチル３−エトキシプロピオナート、メチル３−メトキシプロピオナートおよびエチルラクタートなどのエステル；およびガンマ−ブチロ−ラクトンなどの環状エステル；クロロホルム、ジクロロメタン、クロロベンゼン、およびジクロロベンゼンなどの塩素化炭化水素からなる群の１以上の要素から選択され、好ましくは該溶媒は、プロピレングリコールアルキルエーテルアセタート、アルキルアセタート、エチレングリコールモノアルキルエーテル、プロピレングリコール、およびプロピレングリコールモノアルキルエーテルであり、より好ましくは溶媒は、プロピレングリコールモノメチルエーテルアセタート（ＰＧＭＥＡ）などのプロピレングリコールアルキルエーテルアセタート、ブチルアセタートなどのアルキルアセタート、エチレングリコールモノブチルエーテルなどのエチレングリコールモノアルキルエーテル、プロピレングリコール、または、メトキシプロパノールなどのプロピレングリコールモノアルキルエーテルからなる群の１以上の要素から選択され、より好ましくは溶媒は、プロピレングリコールアルキルエーテルアセタートから選択される、を含む配合物。
【請求項１３】
請求項１〜１１のいずれか一項に記載の組成物または請求項１２に記載の配合物の、電子デバイス、光学デバイスにおける、生物医学デバイスにおける、または、電子デバイス、光学デバイスまたは生物医学デバイスを作製するための使用。
【請求項１４】
請求項１〜１１のいずれか一項に記載の組成物または請求項１２に記載の配合物を含む、光学媒体。
【請求項１５】
請求項１４に記載の光学媒体を含む光学デバイス。
【発明の詳細な説明】
【技術分野】
【０００１】
本発明の分野
本発明は、半電導性発光ナノ粒子を含む組成物、配合物、組成物の使用、配合物の使用、光学媒体、および光学デバイスに関する。
【背景技術】
【０００２】
背景技術
ＷＯ  ２０１４／１２９０６７  Ａ１には、表１および表２において、樹脂ＡからＫまでから選択される樹脂、表１および表２において、ＡからＤまでから選択される半導体量子ドット、および、表１および表２において、溶媒１から６までから選択される溶媒からなる配合物が開示される。
【０００３】
ＷＯ  ２０１２／０５９９３１Ａ１には、ナノロッド、ポリビニルブチラールのモノマー溶液、およびトルエンの混合物が記載される。
ＥＰ  ０１４０３３５５  Ａには、蛍光体混合物およびポリマーマトリックスの組成物が開示される。
ＥＰ  ０２０５６１５８  Ａには、蛍光体粒子およびバインダー（エチルセルロースまたはシリコーン樹脂）の混合物が記載される。
ＷＯ  ２０１０／１４３４６１  Ａ１には、蛍光体およびアクリル樹脂などの樹脂の混合物が開示される。
【先行技術文献】
【特許文献】
【０００４】
【特許文献１】ＷＯ  ２０１４／１２９０６７  Ａ１
【特許文献２】ＷＯ  ２０１２／０５９９３１  Ａ１
【特許文献３】ＥＰ  ０１４０３３５５  Ａ
【特許文献４】ＥＰ  ０２０５６１５８  Ａ
【特許文献５】ＷＯ  ２０１０／１４３４６１  Ａ１
【発明の概要】
【０００５】
本発明の概要
しかしながら、本発明者らは、以下に列挙されるとおり、改善が所望される１以上の重大な問題が、なお存在することを新しく見出した。
１．１以上の半電導性発光ナノ粒子およびシリコーン樹脂を含む、シリコーン樹脂において該半電導性発光ナノ粒子の改善された分散性を表す新規な組成物が所望される。
２．１以上の半電導性発光ナノ粒子およびシリコーン樹脂を含む、保管するときシリコーン樹脂の重合を減少または防止する新規な組成物が要求される。
３．１以上の半電導性発光ナノ粒子およびシリコーン樹脂を含む、長期安定性、および組成物または配合物において半電導性発光ナノ粒子の安定した量子収率を表す新規な組成物が要求される。
４．１以上の半電導性発光ナノ粒子およびシリコーン樹脂を含む、より高い濃度にて半電導性発光ナノ粒子のよりよい分散性を表す新規な組成物が要求される。
【０００６】
発明者らは、上述の問題１〜４の１以上を解決することを目指した。
次いで、少なくともコア、任意に１以上のシェル層を含む少なくとも１つの半電導性発光ナノ粒子、
ホスフィン基、ホスフィンオキシド基、ホスファート基、ホスホナート基、チオール基、カルボキシル基、ヘテロ環基、シラン基、スルホン酸、ヒドロキシル基、およびホスホン酸、好ましくは、ホスホナート基、ホスファート基、カルボキシル基、およびチオール基、より好ましくは、以下の化学式（Ｉ）
【化１】
2021504544.tif 000002
で表されるホスファート基、からなる群の１以上の要素から選択されるアタッチング基を少なくとも、
【０００７】
および、
以下の化学式（ＩＩ）；（ＩＩＩ）、（ＩＶ）、（Ｖ）、（ＶＩ）、（ＶＩＩ）または（ＶＩＩＩ）
【化２】
2021504544.tif 000003
【化３】
2021504544.tif 000004
【０００８】
式中、
Ｒ１は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【０００９】
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、または、５〜６０個の炭素原子を有するヘテロ芳香環系、ここでＨ原子はＤ、Ｆ、Ｃｌ、Ｂｒ、Ｉによって置き換えられていてもよく、２以上の隣接する置換基Ｒａは、相互に、モノ−または多環式、脂肪族、芳香族またはヘテロ芳香環系を形成してもよい、であり、
【００１０】
Ｒ２は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００１１】
Ｒ３は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００１２】
Ｒ４は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００１３】
Ｒ５は、水素原子またはメチレンであり、
Ｒ６は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００１４】
「＊」は、連結点を表し、「ｎ」は、整数であり、好ましくはｎは、１〜１０００、好ましくは５〜５００、より好ましくは１０〜１００であり、
で表される第１の繰り返し単位を含む、本質的にからなる、またはからなるポリマー、
【００１５】
および、ポリシロキサン、好ましくは該ポリシロキサンは、オルガノポリシロキサンであり、より好ましくはポリシロキサンが、以下の化学式（ＩＸ）：
（Ｒ７ＳｉＯ１．５）ｘ          −    （ＩＸ）
式中、Ｒ７は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００１６】
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、または５〜６０個の炭素原子を有するヘテロ芳香環系、ここでＨ原子はＤ、Ｆ、Ｃｌ、Ｂｒ、Ｉによって置き換えられていてもよく、ここにおいて２以上の隣接する置換基Ｒａは、相互に、モノ−または多環式、脂肪族、芳香族またはヘテロ芳香環系を形成してもよい、であり、
【００１７】
記号ｘは、整数であり、好ましくは、１〜１０００、より好ましくは、５〜５００、なおより好ましくは、５〜１００の範囲である、
で表されるシルセスキオキサン単位を少なくとも含む、
を含む、本質的にからなる、またはからなる新規組成物を見出した。
【００１８】
別の側面において、本発明は、組成物を少なくとも、および、溶媒、好ましくは溶媒は、エチレングリコールモノメチルエーテル、エチレングリコールモノエチルエーテル、エチレングリコールモノプロピルエーテル、およびエチレングリコールモノブチルエーテルなどのエチレングリコールモノアルキルエーテル；ジエチレングリコールジメチルエーテル、ジエチレングリコールジエチルエーテル、ジエチレングリコールジプロピルエーテル、およびジエチレングリコールジブチルエーテルなどのジエチレングリコールジアルキルエーテル；プロピレングリコールモノメチルエーテル（ＰＧＭＥ）、プロピレングリコールモノエチルエーテル、およびプロピレングリコールモノプロピルエーテルなどのプロピレングリコールモノアルキルエーテル；メチルセロソルブアセタートおよびエチルセロソルブアセタートなどのエチレングリコールアルキルエーテルアセタート；プロピレングリコールモノメチルエーテルアセタート（ＰＧＭＥＡ）、プロピレングリコールモノエチルエーテルアセタート、およびプロピレングリコールモノプロピルエーテルアセタートなどのプロピレングリコールアルキルエーテルアセタート；メチルエチルケトン、アセトン、メチルアミルケトン、メチルイソブチルケトン、およびシクロヘキサノンなどのケトン；エタノール、プロパノール、ブタノール、ヘキサノール、シクロヘキサノール、エチレングリコール、およびグリセリンなどのアルコール；エチル３−エトキシプロピオナート、メチル３−メトキシプロピオナートおよびエチルラクタートなどのエステル；およびガンマ−ブチロ−ラクトンなどの環状エステル；クロロホルム、ジクロロメタン、クロロベンゼン、およびジクロロベンゼンなどの塩素化炭化水素からなる群の１以上の要素から選択され、好ましくは該溶媒は、プロピレングリコールアルキルエーテルアセタート、アルキルアセタート、エチレングリコールモノアルキルエーテル、プロピレングリコール、およびプロピレングリコールモノアルキルエーテルであり、より好ましくは溶媒は、プロピレングリコールモノメチルエーテルアセタート（ＰＧＭＥＡ）などのプロピレングリコールアルキルエーテルアセタート、ブチルアセタートなどのアルキルアセタート、エチレングリコールモノブチルエーテルなどのエチレングリコールモノアルキルエーテル、プロピレングリコール、または、メトキシプロパノールなどのプロピレングリコールモノアルキルエーテルからなる群の１以上の要素から選択され、より好ましくは溶媒は、プロピレングリコールアルキルエーテルアセタートから選択される、を含む配合物に関する。
【００１９】
別の側面において、本発明はまた、組成物または配合物の、電子デバイス、光学デバイスにおける、生物医学デバイスにおける、または、電子デバイス、光学デバイスまたは生物医学デバイスを作製するための使用に関する。
別の側面において、本発明はさらに、該組成物または配合物を含む光学媒体に関する。
別の側面において、本発明はさらに、該光学媒体を含む光学デバイスに関する。
【００２０】
本発明の詳細な説明
本発明に従って、
少なくともコア、任意に１以上のシェル層を含む少なくとも１つの半電導性発光ナノ粒子、
【００２１】
ホスフィン基、ホスフィンオキシド基、ホスファート基、ホスホナート基、チオール基、カルボキシル基、ヘテロ環基、シラン基、スルホン酸、ヒドロキシル基、およびホスホン酸、好ましくは、ホスホナート基、ホスファート基、カルボキシル基、およびチオール基、より好ましくは、以下の化学式（Ｉ）
【化４】
2021504544.tif 000005
で表されるホスファート基、からなる群の１以上の要素から選択されるアタッチング基を少なくとも、
【００２２】
および、
以下の化学式（ＩＩ）；（ＩＩＩ）、（ＩＶ）、（Ｖ）、（ＶＩ）、（ＶＩＩ）または（ＶＩＩＩ）
【化５】
2021504544.tif 000006
【化６】
2021504544.tif 000007
【化７】
2021504544.tif 000008
【００２３】
式中、
Ｒ１は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００２４】
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、または、５〜６０個の炭素原子を有するヘテロ芳香環系、ここでＨ原子はＤ、Ｆ、Ｃｌ、Ｂｒ、Ｉによって置き換えられていてもよく、ここにおいて２以上の隣接する置換基Ｒａは、相互に、モノ−または多環式、脂肪族、芳香族またはヘテロ芳香環系を形成してもよい、であり、
【００２５】
Ｒ２は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００２６】
Ｒ３は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００２７】
Ｒ４は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００２８】
Ｒ５は、水素原子またはメチレンであり、
Ｒ６は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００２９】
「＊」は、連結点を表し、「ｎ」は、整数であり、好ましくはｎは、１〜１０００、好ましくは５〜５００、より好ましくは１０〜１００であり、
で表される第１の繰り返し単位を含む、本質的にからなる、またはからなるポリマー、
【００３０】
および、ポリシロキサン、好ましくは該ポリシロキサンは、オルガノポリシロキサンであり、より好ましくはポリシロキサンが、以下の化学式（ＩＸ）：
（Ｒ７ＳｉＯ１．５）ｘ          −    （ＩＸ）
式中、Ｒ７は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００３１】
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、または、５〜６０個の炭素原子を有するヘテロ芳香環系、ここでＨ原子はＤ、Ｆ、Ｃｌ、Ｂｒ、Ｉによって置き換えられていてもよく、ここにおいて２以上の隣接する置換基Ｒａは、相互に、モノ−または多環式、脂肪族、芳香族またはヘテロ芳香環系を形成してもよい、であり、
【００３２】
記号ｘは、整数であり、好ましくは、１〜１０００、より好ましくは、５〜５００、なおより好ましくは、５〜１００の範囲である、
で表されるシルセスキオキサン単位を少なくとも含む、
を含む、本質的にからなる、またはからなる組成物。
【００３３】
−ポリマー
本発明に従って、下記に記載されるアタッチング基を少なくとも、および第１の繰り返し単位を含む、多種多様の公知のポリマーが、好ましくは使用され得る。
【００３４】
よって、本発明のいくつかの態様において、組成物のポリマーは、ホスフィン基、ホスフィンオキシド基、ホスファート基、ホスホナート基、チオール基、カルボキシル基、ヘテロ環基、シラン基、スルホン酸、ヒドロキシル基、およびホスホン酸、好ましくは、ホスホナート基、ホスファート基、カルボキシル基、およびチオール基、より好ましくは、以下の化学式（Ｉ）
【化８】
2021504544.tif 000009
で表されるホスファート基、からなる群の１以上の要素から選択されるアタッチング基を少なくとも、
【００３５】
および、
以下の化学式（ＩＩ）；（ＩＩＩ）、（ＩＶ）、（Ｖ）、（ＶＩ）、（ＶＩＩ）または（ＶＩＩＩ）
【化９】
2021504544.tif 000010
【化１０】
2021504544.tif 000011
【化１１】
2021504544.tif 000012
【００３６】
式中、
Ｒ１は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００３７】
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、または、５〜６０個の炭素原子を有するヘテロ芳香環系、ここでＨ原子はＤ、Ｆ、Ｃｌ、Ｂｒ、Ｉによって置き換えられていてもよく、ここにおいて２以上の隣接する置換基Ｒａは、相互に、モノ−または多環式、脂肪族、芳香族またはヘテロ芳香環系を形成してもよい、であり、
【００３８】
Ｒ２は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００３９】
Ｒ３は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００４０】
Ｒ４は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００４１】
Ｒ５は、水素原子またはメチレンであり、
Ｒ６は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００４２】
「＊」は、連結点を表し、「ｎ」は、整数であり、好ましくはｎは、１〜１０００、好ましくは５〜５００、より好ましくは１０〜１００であり、
で表される第１の繰り返し単位を含む。
【００４３】
本発明のいくつかの態様において、組成物は、複数の半電導性発光ナノ粒子を含む。
本発明の好ましい態様において、ポリマーは、以下の化学式（ＩＩ）、（ＩＩＩ）、（ＩＶ）、（Ｖ）、（ＶＩ）、（ＶＩＩ）または（ＶＩＩＩ）、
【化１２】
2021504544.tif 000013
【化１３】
2021504544.tif 000014
【化１４】
2021504544.tif 000015
式中、
【００４４】
Ｒ１は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００４５】
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、または、５〜６０個の炭素原子を有するヘテロ芳香環系、ここでＨ原子はＤ、Ｆ、Ｃｌ、Ｂｒ、Ｉによって置き換えられていてもよく、ここにおいて２以上の隣接する置換基Ｒａは、相互に、モノ−または多環式、脂肪族、芳香族またはヘテロ芳香環系を形成してもよい、であり、
【００４６】
Ｒ２は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００４７】
Ｒ３は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００４８】
Ｒ４は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００４９】
Ｒ５は、水素原子またはメチレンであり、
Ｒ６は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００５０】
「＊」は、連結点を表し、「ｎ」は、整数であり、好ましくはｎは、１〜１０００、好ましくは５〜５００、より好ましくは１０〜１００であり、
および、
第１の繰り返し単位と第２の繰り返し単位とは相互に異なり、好ましくはｘは、１〜１０００、より好ましくは、５〜５００、なおより好ましくは、５〜１００の範囲である、
で表される第２の繰り返し単位をさらに含む。
【００５１】
本発明のさらに好ましい態様において、ポリマーは、以下の式（Ｘ）
Ａ（Ｂ）ｘＣ（Ｄ）ｙＥＦ                （Ｘ）
式中、記号Ａは、アタッチング基であり；記号Ｂは、第１のリンカーであり、好ましくは第１のリンカーは、１〜２５個の炭素原子を有する線状のアルキレン基または１〜２５個の炭素原子を有する線状のアルケニレン基であり；記号Ｃは、第１の繰り返し単位であり；記号Ｄは、第２のリンカーであり、好ましくは第２のリンカーは、１〜２５個の炭素原子を有する線状のアルキレン基または１〜２５個の炭素原子を有する線状のアルケニレン基であり；記号Ｅは、第２の繰り返し単位であり；記号Ｆは、ポリマーの尾（tail）であり、好ましくは水素原子、１〜２５個の炭素原子を有する線状のアルキル基、１〜２５個の炭素原子を有する線状のアルコキシ基、および１〜２５個の炭素原子を有する線状のアルケニル基からなる群から選択され、好ましくは水素原子または１〜２５個の炭素原子を有する線状のアルキル基であり；ｘは、０または１であり；ｙは、０または１である、
で表される。
【００５２】
さらにまたより好ましくは、該第１の繰返し単位は、式（ＩＩＩ）で表され、および、第２の繰返し単位は、化学式（ＩＩ）で表される。
【００５３】
好ましくは、記号Ｂは、以下の表１の群から選択される。
【表１】
2021504544.tif 000016
およびここで、「＊」は、基ＡおよびＣへの連結点を表す。
好ましくは、記号Ｄは、以下の表２の群から選択される。
【００５４】
【表２】
2021504544.tif 000017
【００５５】
およびここで、「＊」は、基ＣおよびＤへの連結点を表す。
さらにより好ましくは、該第１の繰返し単位は、式（ＩＩＩ）で表され、および、第２の繰返し単位は、化学式（ＩＩ）で表される。
【００５６】
例えば、ＤＩＳＰＥＲＢＹＫ（登録商標）−１８０、１１８、１１１、１１０、１０６、１０３、１０２、より好ましくは１１０、１８０、１１８、および１０３が、好ましくはポリマーとして使用され得る。
【００５７】
−半電導性発光ナノ粒子
本発明に従って、用語「半導体」は、室温にて、伝導体（銅など）のそれと絶縁体（ガラスなど）のそれとの間の程度の電気伝導率を有する材料を意味する。好ましくは、半導体は、電気伝導率が温度とともに上昇する材料である。
【００５８】
用語「ナノサイズの」は、０．１ｎｍと９９９ｎｍとの間の、好ましくは１ｎｍ〜１５０ｎｍ、より好ましくは、３ｎｍ〜５０ｎｍにおけるサイズを意味する。
よって、本発明に従って、「半電導性発光ナノ粒子」は、サイズが、０．１ｎｍと９９９ｎｍとの間の、好ましくは１ｎｍ〜１５０ｎｍ、より好ましくは、３ｎｍ〜５０ｎｍにおける、室温にて、伝導体（銅など）のそれと絶縁体（ガラスなど）のそれとの間の程度の電気伝導率を有する発光材料、好ましくは半導体は、電気伝導率が温度とともに上昇する、および、サイズは０．１ｎｍと９９９ｎｍとの間の、好ましくは０．５ｎｍ〜１５０ｎｍ、より好ましくは、１ｎｍ〜５０ｎｍである材料を意味するために採用される。
【００５９】
本発明に従って、用語「サイズ」は、半電導性ナノサイズ発光粒子の最長軸の平均直径を意味する。
本発明の好ましい態様において、本発明の半電導性発光ナノ粒子は、量子サイズ材料である。
本発明に従って、用語「量子サイズ」は、リガンドも別の表面修飾もなしの半電導性材料自体のサイズを意味し、例えばＩＳＢＮ：９７８−３−６６２−４４８２２−９などに記載されるとおりの量子閉じ込め効果を表し得る。
【００６０】
一般に、量子サイズ材料は、「量子閉じ込め」効果に起因して、調節可能な、シャープな、および鮮明な色の光を放出し得る。
本発明のいくつかの態様において、量子サイズ材料の全体構造のサイズは、１ｎｍから５０ｎｍまで、より好ましくは、それは、１ｎｍから３０ｎｍまで、なおより好ましくは、それは、５ｎｍから１５ｎｍまでである。
本発明に従って、半電導性発光ナノ粒子の該コアは、多様であり得る。
【００６１】
例えば、ＣｄＳ、ＣｄＳｅ、ＣｄＴｅ、ＺｎＳ、ＺｎＳｅ、ＺｎＳｅＳ、ＺｎＴｅ、ＺｎＯ、ＧａＡｓ、ＧａＰ、ＧａＳｂ、ＨｇＳ、ＨｇＳｅ、ＨｇＳｅ、ＨｇＴｅ、ＩｎＡｓ、ＩｎＰ、ＩｎＰＳ、ＩｎＰＺｎＳ、ＩｎＰＺｎ、ＩｎＰＺｎＳｅ、ＩｎＣｄＰ、ＩｎＰＣｄＳ、ＩｎＰＣｄＳｅ、ＩｎＧａＰ、ＩｎＧａＰＺｎ、ＩｎＳｂ、ＡｌＡｓ、ＡｌＰ、ＡｌＳｂ、Ｃｕ２Ｓ、Ｃｕ２Ｓｅ、ＣｕＩｎＳ２、ＣｕＩｎＳｅ２、Ｃｕ２（ＺｎＳｎ）Ｓ４、Ｃｕ２（ＩｎＧａ）Ｓ４、ＴｉＯ２合金、およびこれらの任意の組み合わせが使用され得る。
【００６２】
本発明の好ましい態様において、コアは、周期表の１３族の元素の１つ、および周期表の１５族の元素の１つを含み、好ましくは１３族の元素はＩｎであり、および、１５族の元素はＰであり、より好ましくはコアは、以下の式（ＸＩＩ）、または式（ＸＩＩ´）
Ｉｎ１−ｘＧａｘＺｎｚＰ        （ＸＩＩ）
式中０≦ｘ≦１、０≦ｚ≦１で表され、なおより好ましくはコアは、ＩｎＰ、ＩｎｘＺｎｚＰ、またはＩｎ１−ｘＧａｘＰである。
【００６３】
当業者は、コアの中または周りに、カウンターイオンがあり、よって化学式（Ｉ）は電気的に中性であることを容易に理解し得る。
Ｉｎ１−ｘ−２／３ｚＧａｘＺｎｚＰ    （ＸＩＩ´）
式中０≦ｘ≦１、０≦ｚ≦１、なおより好ましくはコアは、ＩｎＰ、Ｉｎ１−２／３ｚＺｎｚＰ、またはＩｎ１−ｘＧａｘＰである。
Ｉｎ１−２／３ｚＺｎｚＰの場合、ｘは、０、および０＜ｚ≦１である。および、Ｚｎ原子は、直接的にコアの表面上にあり得る、または、ＩｎＰで合金され得る。ＺｎとＩｎとの間の比率は、０．０５と５との間の範囲である。好ましくは、０．０７と１との間である。
【００６４】
本発明に従って、半電導性発光ナノ粒子のコアの形状、および、合成される半電導性発光ナノ粒子の形状のタイプは、具体的に限定されない。
本発明のいくつかの態様において、コアは、ＩｎＰ、ＩｎＰ：Ｚｎ、ＩｎＰＺｎＳ、およびＩｎＧａＰからなる群から選択される。
【００６５】
本発明に従って、半電導性発光ナノ粒子のコアの形状、および、合成される半電導性発光ナノ粒子の形状のタイプは、具体的に限定されない。
例えば、球状の形状、細長い形状、星の形状、多面体の形状、ピラミッドの形状、テトラポッドの形状、四面体の形状、プレートレットの形状、円錐の形状、および不規則の形状のコア、および／または半電導性発光ナノ粒子が合成され得る。
本発明のいくつかの態様において、コアの平均直径は、１．５ｎｍから３．５ｎｍまでの範囲である。
【００６６】
コアの平均直径は、Ｔｅｃｎａｉ  Ｇ２  Ｓｐｉｒｉｔ  Ｔｗｉｎ  Ｔ−１２  Ｔｒａｎｓｍｉｓｓｉｏｎ  Ｅｌｅｃｔｒｏｎ  ＭｉｃｒｏｓｃｏｐｅによりつくられるＴＥＭ画像において、１００の半電導性発光ナノ粒子に基づき計算される。
本発明のいくつかの態様において、シェル層は、周期表の１２族の第１の元素、および周期表の１６族の第２の元素を含むまたはからなり、好ましくは、第１の元素はＺｎであり、および第２の元素はＳ、Ｓｅ、またはＴｅである。
【００６７】
本発明の好ましい態様において、シェル層は、以下の式（ＸＩ）、
ＺｎＳｘＳｅｙＴｅｚ、−（ＸＩ）
式中、０≦ｘ≦１、０≦ｙ≦１、０≦ｚ≦１、およびｘ＋ｙ＋ｚ＝１で表され、好ましくは、シェル層は、ＺｎＳｅ、ＺｎＳｘＳｅｙ、ＺｎＳｅｙＴｅｚまたはＺｎＳｘＴｅｚである。
本発明のいくつかの態様において、該シェル層は、合金シェル層または傾斜シェル層であり、好ましくは該傾斜シェル層は、ＺｎＳｘＳｅｙ、ＺｎＳｅｙＴｅｚ、またはＺｎＳｘＴｅｚ、より好ましくはそれは、ＺｎＳｘＳｅｙである。
【００６８】
ｙ／ｘの比率は、好ましくは０．５より大きく、より好ましくは１より大きく、なおより好ましくは２より大きい。
ｙ／ｚの比率は、好ましくは１より大きく、より好ましくは２より大きく、なおより好ましくは４より大きい。
本発明のいくつかの態様において、半電導性発光ナノ粒子は、第２のシェル層を該シェル層上にさらに含み、好ましくは第２のシェル層は、周期表の１２族の第３の元素、および周期表の１６族の第４の元素を含むまたはからなり、より好ましくは第３の元素はＺｎであり、および第４の元素はＳ、Ｓｅ、またはＴｅであり、ただし第４の元素と第２の元素とは同じではない。
【００６９】
本発明の好ましい態様において、第２のシェル層は、以下の式（ＸＩ´）
ＺｎＳｘＳｅｙＴｅｚ、    −  （ＸＩ´）
式中、０≦ｘ≦１、０≦ｙ≦１、０≦ｚ≦１、およびｘ＋ｙ＋ｚ＝１により表され、好ましくはシェル層は、ＺｎＳｅ、ＺｎＳｘＳｅｙ、ＺｎＳｅｙＴｅｚ、またはＺｎＳｘＴｅｚであり、ただしシェル層と第２のシェル層とは同じでない。
本発明のいくつかの態様において、該第２のシェル層は、合金シェル層であり得る。
本発明のいくつかの態様において、半電導性発光ナノ粒子は、１以上の追加のシェル層を、第２のシェル層上に、マルチシェルとしてさらに含み得る。
【００７０】
本発明に従って、用語「マルチシェル」は、３つ以上のシェル層からなる積層シェル層を表す。
例えば、ＣｄＳｅ／ＣｄＳ、ＣｄＳｅＳ／ＣｄＺｎＳ、ＣｄＳｅＳ／ＣｄＳ／ＺｎＳ、ＺｎＳｅ／ＣｄＳ、ＣｄＳｅ／ＺｎＳ、ＩｎＰ／ＺｎＳ、ＩｎＰ／ＺｎＳｅ、ＩｎＰ／ＺｎＳｅ／ＺｎＳ、ＩｎＺｎＰ／ＺｎＳ、ＩｎＺｎＰ／ＺｎＳｅ、ＩｎＺｎＰ／ＺｎＳｅ／ＺｎＳ、ＩｎＧａＰ／ＺｎＳ、ＩｎＧａＰ／ＺｎＳｅ、ＩｎＧａＰ／ＺｎＳｅ／ＺｎＳ、ＩｎＺｎＰＳ／ＺｎＳ、ＩｎＺｎＰＳＺｎＳｅ、ＩｎＺｎＰＳ／ＺｎＳｅ／ＺｎＳ、ＺｎＳｅ／ＣｄＳ、ＺｎＳｅ／ＺｎＳまたはこれらの任意の組み合わせが使用され得る。好ましくは、ＩｎＰ／ＺｎＳ、ＩｎＰ／ＺｎＳｅ、ＩｎＰ／ＺｎＳｅｘＳ１−ｘ、ＩｎＰ／ＺｎＳｅｘＳ１−ｘ／ＺｎＳ、ＩｎＰ／ＺｎＳｅ／ＺｎＳ、ＩｎＺｎＰ／ＺｎＳ、ＩｎＰ／ＺｎＳｅｘＴｅ１−ｘ／ＺｎＳ、ＩｎＰ／ＺｎＳｅｘＴｅ１−ｘ、ＩｎＺｎＰ／ＺｎＳｅ、ＩｎＺｎＰ／ＺｎＳｅ／ＺｎＳ、ＩｎＧａＰ／ＺｎＳ、ＩｎＧａＰ／ＺｎＳｅ、ＩｎＧａＰ／ＺｎＳｅ／ＺｎＳ。
【００７１】
本発明のいくつかの態様において、組成物は、２つ以上の半電導性発光ナノ粒子を含む。
本発明のいくつかの態様において、組成物は、複数の半電導性発光ナノ粒子を含む。
本発明のいくつかの態様において、半電導性発光ナノ粒子の総量は、組成物の総量に基づき、０．１ｗｔ．％から９０ｗｔ．％まで、好ましくは５ｗｔ．％から７０ｗｔ．％までの、より好ましくは１０ｗｔ．％から５０ｗｔ．％までの範囲である。
【００７２】
コアおよび少なくとも１つのシェル層を含む、かかる半電導性発光ナノ粒子は、先行技術文献において知られている。
例えば、Chem.materials、2015, 27, 4893-4898, Jeong et al., Applied Physics Letters, 2012, 101, 7, 073107、Char et al.、ACS Nano, 2016,10(4), pp 4754-4762, US 9109163 B2, ACS Nano, 2013, 7(10), pp 9019-9026, Chem. Mater., 2011, 23(20), pp 4459-4463、およびＷＯ  ２０１６／１４６７１９  Ａ１において記載される。
本発明のいくつかの態様において、ポリマーの総量は、組成物の総量に基づき、０．１ｗｔ．％から９０ｗｔ．％まで、好ましくは５ｗｔ．％から７０ｗｔ．％まで、より好ましくは１０ｗｔ．％から５０ｗｔ．％までの範囲である。
【００７３】
−ポリシロキサン
本発明に従って、ポリシロキサンとして、多種多様の公知のポリシロキサン、好ましくはオルガノポリシロキサンが使用され得る。
【００７４】
より好ましくは、ポリシロキサンは、以下の化学式（ＩＸ）
（Ｒ７ＳｉＯ１．５）ｘ          −    （ＩＸ）
式中、Ｒ７は、各出現にて同一または異なり、１〜４０個の炭素原子、好ましくは１〜２５個の炭素原子、より好ましくは１〜１５個の炭素原子を有する線状のアルキレン基またはアルコキシレン基、３〜４０個の炭素原子、好ましくは３〜２５個の炭素原子、より好ましくは１〜１５個の炭素原子を有する分枝のアルキレン基またはアルコキシレン基、３〜４０個の炭素原子、好ましくは３〜２５個の炭素原子、より好ましくは３〜１５個の炭素原子を有するシクロアルカン基、２〜４０個の炭素原子、好ましくは２〜２５個の炭素原子を有するアルケニレン基、３〜４０個の炭素原子、好ましくは３〜２５個の炭素原子を有するアリーレン基、３〜４０個の炭素原子、好ましくは３〜２５個の炭素原子を有するヘテロアリーレン基、および、４〜４０個の炭素原子、好ましくは４〜２５個の炭素原子を有するアラルキル基、ここで各場合において１以上のラジカルＲａによって置換されていてもよく、ここで１以上の非隣接するＣＨ２基は、ＲａＣ＝ＣＲａ、Ｃ≡Ｃ、Ｓｉ（Ｒａ）２、Ｇｅ（Ｒａ）２、Ｓｎ（Ｒａ）２、Ｃ＝Ｏ、Ｃ＝Ｓ、Ｃ＝Ｓｅ、Ｃ＝ＮＲａ、Ｐ（＝Ｏ）（Ｒａ）、ＳＯ、ＳＯ２、ＮＲａ、ＯＳ、またはＣＯＮＲａによって置き換えられてもよく、およびここで１以上のＨ原子は、Ｄ、Ｆ、Ｃｌ、Ｂｒ、Ｉ、ＣＮまたはＮＯ２によって置き換えられていてもよい、からなる群の１以上の要素、または、５〜６０個の芳香環原子を有する芳香族またはヘテロ芳香環系、ここで１以上のラジカルＲａによって置換されていてもよい、から選択され、
【００７５】
Ｒａは、各出現にて同一にまたは異なって、Ｈ、Ｄ、または１〜２０個の炭素原子を有するアルキル基、３〜４０個の炭素原子を有する環状アルキルまたはアルコキシ基、５〜６０個の炭素環原子を有する芳香環系、または、５〜６０個の炭素原子を有するヘテロ芳香環系、ここでＨ原子はＤ、Ｆ、Ｃｌ、Ｂｒ、Ｉによって置き換えられていてもよく、ここにおいて２以上の隣接する置換基Ｒａは、相互に、モノ−または多環式、脂肪族、芳香族またはヘテロ芳香環系を形成してもよい、であり、
【００７６】
記号ｘは、整数であり、好ましくはｘは、１〜１０００、より好ましくは、５〜５００、なおより好ましくは、５〜１００の範囲である、
で表されるシルセスキオキサン単位を少なくとも含む。
【００７７】
これは、フィルムの改善された湿気、ＵＶ耐性、および／または可視光のより高い透過性の観点から好適である。
アルキル基は、特段定義されない限り、好ましくは、１〜１５個のＣ原子をもつアルキル基である。アラルキル基は、−アルキル−アリールを表し、および好ましくはベンジル基である。アリールは、好ましくはベンゼンまたはナフタレンから選択され、および最も好ましくは、ベンゼン環、ここでこれらの基は、Ｃｌ、Ｆ、１−７個のＣアルキル、１−７個のＣアルコキシ、ＣＮ、−（ＣＯ）アルキル、−（ＣＯ）Ｏ−アルキルで任意に置換されてもよい。
【００７８】
本発明の好ましい態様において、Ｒ７は、メチル、エチル、ｎ−プロピル、イソ−プロピル、ｔ−ブチル、ｎ−ヘキシル、ｎ−デシル、ｎ−ブチル、トリフルオロメチル、２，２，２−トリフルオロエチル、３，３，３−トリフルオロプロピル、シクロヘキシル、フェニル、トリル、およびナフチル基からなる群から選択される。
理論によって拘束されることは望まないが、Ｒ７がフェニル基の場合、それはポリシロキサンの溶媒中のよりよい可溶性へつながり、および作製されるフィルムにおける亀裂を減少させ得る、および、Ｒ７がメチル基の場合、原材料は市場から容易に得ることができ、および作製されるフィルムのより高い硬度およびよりよい化学安定性へつながり得ると考えられている。
【００７９】
例えばＪＰ  ２０１４−１１４１７６、ＷＯ  ２０１２／１５７６９６  Ａ１、ＷＯ  ２０１３／１５１１６６  Ａなどに記載されるかかるポリシロキサン、およびＳＲ−７０１０、ＯＥ−４７０５、ＯＥ−６６３０、ＯＥ−６６３５、ＯＥ−６６６５樹脂（Ｄｏｗ  Ｃｏｒｎｉｎｇ（登録商標））が、本発明のポリシロキサンとして好ましくは使用され得る。より好ましくは、ＯＥ−６６３０、ＯＥ−６６３５、またはＯＥ−６６６５樹脂（Ｄｏｗ  Ｃｏｒｎｉｎｇ（登録商標））が使用される。
【００８０】
−追加のリガンド
本発明のいくつかの態様において、任意に、半電導性発光ナノ粒子は、リガンドを含み得る。
よって、本発明のいくつかの態様において、半電導性発光ナノ粒子のコアまたはシェル層の最外表面は、１つ以上のリガンドで、所望される場合、少なくともアタッチング基および第１の繰り返し単位を含むポリマーとともに、オーバーコート（over coated）され得る。
【００８１】
１つ以上の該リガンドが、半電導性発光ナノ粒子のコアまたはシェル層の最外表面上に、ポリマーとともにアタッチされる場合、ポリマーの量は、シェル層の最外表面上にアタッチされる全リガンドの３０ｗｔ．％から９９．９ｗｔ％までの範囲、好ましくは５０ｗｔ％から９５ｗｔ％までの範囲、より好ましくはそれは６０ｗｔ．％から９０ｗｔ．％までの範囲である。
理論によって拘束されることは望まないが、かかる表面リガンドは、溶媒中のナノサイズの 蛍光材料のより容易な分散につながると考えられている。
【００８２】
一般的な使用における表面リガンドは、トリオクチルホスフィンオキシド（ＴＯＰＯ）、トリオクチルホスフィン（ＴＯＰ）、およびトリブチルホスフィン（ＴＢＰ）などのホスフィンおよびホスフィンオキシド；ドデシルホスホン酸（ＤＤＰＡ）、トリデシルホスホン酸（ＴＤＰＡ）などのホスホン酸、オレイルアミン、デデシルアミン（ＤＤＡ）、テトラデシルアミン（ＴＤＡ）、ヘキサデシルアミン（ＨＤＡ）、およびオクタデシルアミン（ＯＤＡ）、オレイルアミン（ＯＬＡ）、１−オクタデセン（ＯＤＥ）などのアミン、ヘキサデカンチオールおよびヘキサンチオールなどのチオール；メルカプトプロピオン酸およびメルカプトウンデカノイック酸などのメルカプトカルボン酸；オレイン酸、ステアリン酸、ミリスチン酸；酢酸などのカルボン酸、およびこれらの任意の組み合わせを包含する。さらにまた、リガンドは、Ｚｎ−オレアート、酢酸Ｚｎ、Ｚｎ−ミリスタート、Ｚｎ−ステアラート、Ｚｎ−ラウラート、および他のＺｎ−カルボキシラートを包含し得る。および、ポリエチレンイミン（ＰＥＩ）もまた好ましくは使用され得る。
【００８３】
表面リガンドの例は、例えば国際特許出願公報Ｎｏ．ＷＯ  ２０１２／０５９９３１Ａに記載される。
本発明のいくつかの態様において、組成物は、１つ以上の追加の材料をさらに含み得る。
好ましくは、追加の材料は、有機発光材料、無機発光材料、電荷輸送材料、散乱粒子、マトリックス材料、好ましくは光学的に透明なポリマー、抗酸化剤、ラジカルクエンチャー、光開始剤および界面活性剤、および追加のリガンドからなる群から選択される。
【００８４】
例えば、該アクチベーターは、Ｓｃ３＋，Ｙ３＋、Ｌａ３＋、Ｃｅ３＋、Ｐｒ３＋、Ｎｄ３＋、Ｐｍ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋、Ｙｂ３＋、Ｌｕ３＋、Ｂｉ３＋、Ｐｂ２＋、Ｍｎ２＋、Ｙｂ２＋、Ｓｍ２＋、Ｅｕ２＋、Ｄｙ２＋、Ｈｏ２＋およびこれらの任意の組み合わせからなる群から選択されてもよく、および、無機蛍光体などの該無機発光材料は、スルフィド、チオガラート、ニトリド、オキシニトリド、シリカート、アルミナート、アパタイト、ボラート、オキシド、ホスファート、ハロホスファート、スルファート、タングステナート、タンタラート、バナダート、モリブダート、ニオバート、チタナート、ゲルミナート、ハロゲン化物に基づく蛍光体、およびこれらの任意の組み合わせからなる群から選択されてもよい。
【００８５】
本発明の組成物においてコンバータとして採用されてもよい蛍光体は、例えば：
【化１５】
2021504544.tif 000018
【化１６】
2021504544.tif 000019
【化１７】
2021504544.tif 000020
【化１８】
2021504544.tif 000021
【００８６】
上に記載される好適な無機蛍光体材料は、周知の蛍光体であり、ｐｈｏｓｐｈｏｒｓ  ｈａｎｄｂｏｏｋ，  ２ｎｄ  ｅｄｉｔｉｏｎ  （ＣＲＣ  Ｐｒｅｓｓ、２００６），  ｐｐ．１５５  −  ｐｐ．３３８  （Ｗ．Ｍ．Ｙｅｎ、Ｓ．ＳｈｉｏｎｏｙａおよびＨ．Ｙａｍａｍｏｔｏ）、ＷＯ２０１１／１４７５１７Ａ、ＷＯ２０１２／０３４６２５Ａ、およびＷＯ２０１０／０９５１４０Ａに記述されるなどのナノサイズの蛍光体、量子サイズ材料を包含する。
【００８７】
本発明に従って、該有機発光材料として、電荷輸送材料、任意のタイプの公知の材料が好ましくは使用され得る。例えば、周知の有機蛍光材料、有機ホスト材料、有機染料、有機電子輸送材料、有機金属錯体、および有機ホール輸送材料。
散乱粒子の例として、ＳｉＯ２、ＳｎＯ２、ＣｕＯ、ＣｏＯ、Ａｌ２Ｏ３  ＴｉＯ２、Ｆｅ２Ｏ３、Ｙ２Ｏ３、ＺｎＯ、ＭｇＯなどの無機オキシドの小粒子、ポリマー化ポリスチレン、ポリマー化ＰＭＭＡなどの有機粒子、多孔のシリカなどの無機多孔オキシド、またはこれらの任意の組み合わせが好ましくは使用され得る。
本発明のいくつかの態様において、該散乱粒子および該蛍光体は、本発明の組成物に添加され得る。
【００８８】
−透明なポリマー
本発明に従って、光学デバイスのために好適な多種多様の公知の透明なポリマーが好ましくは使用され得る。
本発明に従って、用語「透明な」は、光学媒体において使用される厚さにて、および、光学媒体の操作の間に使用される波長または波長範囲にて、入射光の少なくともほぼ６０％を意味する。好ましくはそれは、７０％より大きく、より好ましくは７５％より大きく、最も好ましくはそれは８０％より大きい。
【００８９】
本発明の好ましい態様において、例えば、ＷＯ  ２０１６／１３４８２０Ａに記載される、任意のタイプの公知の透明なポリマーが使用され得る。
本発明に従って、用語「ポリマー」は、繰り返し単位を有する、および重量平均分子量（Ｍｗ）１０００ｇ／ｍｏｌ以上を有する材料を意味する。
分子量Ｍｗは、ポリスチレン内部標準に対し、ＧＰＣ（＝ゲル浸透クロマトグラフィー）を用いて決定される。
【００９０】
本発明のいくつかの態様において、透明なポリマーのガラス転移温度（Ｔｇ）は、７０℃以上および２５０℃以下である。
Ｔｇは、http://pslc.ws/macrog/dsc.htm;Rickey J Seyler、Assignment of the Glass Transition、ASTM  刊行物コードナンバー (PCN) 04-012490-50において記載されるなどの、示差走査比色分析において観測される熱容量における変化に基づき測定される。
例えば、透明なマトリックス材料のための透明なポリマーとして、ポリ（メタ）アクリラート、エポキシ、ポリウレタン、ポリシロキサンが好ましくは使用され得る。
【００９１】
本発明の好ましい態様において、透明なマトリックス材料としてのポリマーの重量平均分子量（Ｍｗ）は、１，０００から３００，０００ｇ／ｍｏｌまでの範囲、より好ましくはそれは１０，０００から２５０，０００ｇ／ｍｏｌまでの範囲である。
【００９２】
−配合物
別の側面において、本発明は、組成物、および、少なくとも１つの溶媒、好ましくは溶媒は、エチレングリコールモノメチルエーテル、エチレングリコールモノエチルエーテル、エチレングリコールモノプロピルエーテル、およびエチレングリコールモノブチルエーテルなどのエチレングリコールモノアルキルエーテル；ジエチレングリコールジメチルエーテル、ジエチレングリコールジエチルエーテル、ジエチレングリコールジプロピルエーテル、およびジエチレングリコールジブチルエーテルなどのジエチレングリコールジアルキルエーテル；プロピレングリコールモノメチルエーテル（ＰＧＭＥ）、プロピレングリコールモノエチルエーテル、およびプロピレングリコールモノプロピルエーテルなどのプロピレングリコールモノアルキルエーテル；メチルセロソルブアセタートおよびエチルセロソルブアセタートなどのエチレングリコールアルキルエーテルアセタート；プロピレングリコールモノメチルエーテルアセタート（ＰＧＭＥＡ）、プロピレングリコールモノエチルエーテルアセタート、およびプロピレングリコールモノプロピルエーテルアセタートなどのプロピレングリコールアルキルエーテルアセタート；メチルエチルケトン、アセトン、メチルアミルケトン、メチルイソブチルケトン、およびシクロヘキサノンなどのケトン；エタノール、プロパノール、ブタノール、ヘキサノール、シクロヘキサノール、エチレングリコール、およびグリセリンなどのアルコール；エチル３−エトキシプロピオナート、メチル３−メトキシプロピオナートおよびエチルラクタートなどのエステル；およびガンマ−ブチロ−ラクトンなどの環状エステル；クロロホルム、ジクロロメタン、クロロベンゼン、およびジクロロベンゼンなどの塩素化炭化水素からなる群の１以上の要素から選択され、好ましくは該溶媒は、プロピレングリコールアルキルエーテルアセタート、アルキルアセタート、エチレングリコールモノアルキルエーテル、プロピレングリコール、およびプロピレングリコールモノアルキルエーテルであり、好ましくは溶媒は、プロピレングリコールモノメチルエーテルアセタート（ＰＧＭＥＡ）などのプロピレングリコールアルキルエーテルアセタート、ブチルアセタートなどのアルキルアセタート、エチレングリコールモノブチルエーテルなどのエチレングリコールモノアルキルエーテル、プロピレングリコール、または、メトキシプロパノールなどのプロピレングリコールモノアルキルエーテルからなる群の１以上の要素から選択され、より好ましくは溶媒は、プロピレングリコールアルキルエーテルアセタートから選択される、を含む、本質的にからなる、またはからなる配合物に関する。
【００９３】
いくつかの態様において、配合物は、追加の材料をさらに含み得る。追加の材料の詳細は、「追加の材料」のセクションに記載される。
−使用
別の側面において、本発明は、組成物または配合物の、電子デバイス、光学デバイスにおける、生物医学デバイスにおける、または、電子デバイス、光学デバイスまたは生物医学デバイスを作製するための使用に関する。
【００９４】
−光学媒体
別の側面において、本発明はさらに、組成物または配合物を含む光学媒体に関し、好ましくは光学媒体は組成物を含む。
本発明のいくつかの態様において、光学媒体は、光学シート、例えばカラーフィルタ、色変換フィルム、リモート蛍光体テープ、または別のフィルムまたはフィルタであり得る。
本発明に従って、用語「シート」は、フィルムおよび／または構造化された媒体などの層を包含する。
【００９５】
半電導性発光ナノ粒子を含む光学媒体、例えば量子サイズ材料を含む光学フィルムからのアウトカップリング効率を向上させるため、フィルムおよび／または隣接するフィルムにおける散乱粒子を組み込む、多孔のシリカ粒子を導入することによりフィルムの屈折率を減少させる、および好適な形状の構造体（Proceedings of SPIE、P.184、5519-33、2004）を設置するなどの、数個の方法が提案されている。それらの中で、構造化されたフィルムを量子材料を含むフィルム上に設置することは、ハイダイナミックレンジを達成するためにローカルディミング技術が適用される大きなＴＶの用途のために最も好適である。散乱光は色ぼけを引き起こし、および実用的なレベルにフィルムの屈折率を充分に減少させることは多孔のシリカ粒子の限られた体積のために困難であるため、散乱粒子は、ディミング技術に弊害がある。屈折率を減少させることと構造化されたフィルムを設置することとの組み合わせもまた適用され得る。
【００９６】
−光学デバイス
別の側面において、本発明は、光学媒体を含む光学デバイスにさらに関する。
本発明のいくつかの態様において、光学デバイスは、液晶ディスプレーデバイス（ＬＣＤ）、有機発光ダイオード（ＯＬＥＤ）、光学ディスプレーのためのバックライトユニット、発光ダイオードデバイス（ＬＥＤ）、微小電気機械システム（以後「ＭＥＭＳ」）、エレクトロウェッティングディスプレー、または電気泳動ディスプレー、照明デバイス、および／または太陽電池であり得る。
用語「放出」は、原子および分子における電子遷移による電磁波の放出を意味する。
【００９７】
本発明の技術効果
１．本発明は、１以上の半電導性発光ナノ粒子およびシリコーン樹脂を含む、シリコーン樹脂において該半電導性発光ナノ粒子の改善された分散性を表す新規な組成物を提供する。
２．本発明は、１以上の半電導性発光ナノ粒子およびシリコーン樹脂を含む、保管するときシリコーン樹脂の重合を減少または防止する新規な組成物を提供する。
３．本発明は、１以上の半電導性発光ナノ粒子およびシリコーン樹脂を含む、長期安定性および組成物または配合物において半電導性発光ナノ粒子の安定した量子収率を表す新規な組成物を提供する。
４．本発明は、１以上の半電導性発光ナノ粒子を含む、より高い濃度にて半電導性発光ナノ粒子のよりよい分散性を表す新規な組成物を提供する。
以下の実施例１〜７は、本発明の記載ならびにそれらの作製の詳細な記載を提供する。
【００９８】
実施例
実施例１：半電導性発光ナノ粒子を含む組成物の作製
１−１．ＯＥ−６６３０ｐａｒｔＢにおける赤ＱＭ分散体の調製
５ｍｌのＣＨＣｌ３中のＣｄベースの赤量子材料（以後「ＱＭ」）（Ｎａｊｉｎｇから）の０．２２１ｇの溶液を、０．２２ｇの分散剤（ＤＩＳＰＥＲＢＹＫ−１１８）の、１０ｍｌのＣＨＣｌ３における溶液へ滴下で添加する。この混合物を磁気撹拌器により６０ｄｅｇ．Ｃにて１８時間窒素雰囲気下で撹拌する。その後、この混合物へ、０．７３３ｇのＯＥ−６６３０ｐａｒｔＢを添加し、およびＣＨＣｌ３をロータリーエバポレーターにより蒸発させ、１．１３ｇのクリアなＯＥ−６６３０ｐａｒｔＢ中の赤ＱＭの分散体を与えた。
【００９９】
１−２．赤量子材料の包埋されたシリコーンフィルムの作製
１−１で得られた、０．５ｇのＯＥ−６６３０ｐａｒｔＢ中の赤ＱＭ分散体へ、０．０８ｇのＯＥ−６６３０ｐａｒｔＡを添加し、および磁気撹拌器により室温にて撹拌した。得られた複合物材料分散体を、ガラス基質にバーコーターを使用してコートする。その後、コートされた分散体のウェットフィルムに、別のガラス基質を設置し、および１５０ｄｅｇ．Ｃにて雰囲気において１時間ホットプレートで、硬化のために加熱する。
【０１００】
実施例２：半電導性発光ナノ粒子を含む組成物の作製
２−１．ＯＥ−６６３０ｐａｒｔＢにおける緑ＱＭ分散体の調製
５ｍｌのＣＨＣｌ３中の０．２５ｇの緑ＱＭの溶液を、１０ｍｌのＣＨＣｌ３中の０．２４５ｇの分散剤（ＤＩＳＰＥＲＢＹＫ−１１８）の溶液へ滴下で添加する。この混合物を磁気撹拌器により６０ｄｅｇ．Ｃにて１８時間窒素雰囲気下で撹拌した。その後、この混合物へ、０．８１８ｇのＯＥ−６６３０ｐａｒｔＢを添加し、およびＣＨＣｌ３をロータリーエバポレーターにより蒸発させ、１．２６１ｇのクリアなＯＥ−６６３０ｐａｒｔＢ中の緑ＱＭ分散体を与えた。
【０１０１】
１−２．緑ＱＭの包埋されたシリコーンフィルムの作製
２−１で得られた、０．５ｇのＯＥ−６６３０ｐａｒｔＢ中の緑ＱＭ分散体へ、０．０８ｇのＯＥ−６６３０ｐａｒｔＡを添加し、および磁気撹拌器により室温にて撹拌した。得られた複合物材料分散体を、ガラス基質にバーコーターを使用してコートする。その後、コートされた分散体のウェットフィルムに、別のガラス基質を設置し、および１５０ｄｅｇ．Ｃにて雰囲気において１時間ホットプレートで、硬化のために加熱する。
【０１０２】
実施例３：量子収率計算
実施例１、２において得られた試料の絶対量子収率を、絶対ＰＬ量子収率測定システムＣ９９２０−０２（Ｈａｍａｍａｔｓｕ）で、室温にて計算し、および以下の式を使用する。
量子収率（ＱＹ）＝試料から放出された光子数／試料の吸収された光子数。
表３は、ＱＹ測定の結果を表す。
【０１０３】
【表３】
2021504544.tif 000022
【０１０４】
比較例１：半電導性発光ナノ粒子を含む組成物の作製
３−１．ＯＥ−６６３０ｐａｒｔＢにおける赤量子材料分散体の調製
５ｍｌのＣＨＣｌ３中の０．２０３ｇのＣｄベースの赤量子材料（以後「ＱＭ」）（Ｎａｊｉｎｇから）の溶液を、１０ｍｌのＣＨＣｌ３中の０．３５８ｇの分散剤（ＤＩＳＰＥＲＢＹＫ−１６３）の溶液へ滴下で添加する。この混合物を磁気撹拌器により６０ｄｅｇ．Ｃにて１８時間窒素雰囲気下で撹拌した。その後、この混合物へ、０．８４３ｇのＯＥ−６６３０ｐａｒｔＢを添加し、およびＣＨＣｌ３をロータリーエバポレーターにより蒸発させ、１．２０９ｇの生成物を与えた。この生成物は不均一であり、および２相に分離され、その１つは赤色をもつ難溶性ポリマーであり、および別のものは色のない液体材料である。
【０１０５】
３−２．ＯＥ−６６３０ｐａｒｔＢにおける緑ＱＭ分散体の調製
２１ｍｌのＣＨＣｌ３中の０．８３９ｇの赤ＱＭの溶液を、４２ｍｌのＣＨＣｌ３中の１．４５４ｇの分散剤（ＤＩＳＰＥＲＢＹＫ−１６３）の溶液へ滴下で添加する。この混合物を磁気撹拌器により６０ｄｅｇ．Ｃにて１９時間窒素雰囲気下で撹拌した。その後、この混合物へ、３．４５６ｇのＯＥ−６６３０ｐａｒｔＢを添加し、およびＣＨＣｌ３をロータリーエバポレーターにより蒸発させ、５．５６ｇの生成物を与えた。この生成物は不均一であり、および２相に分離され、その１つは赤色をもつ難溶性ポリマーであり、および別のものは色のない液体材料である。
【０１０６】
実施例４：分散性の観測
表４は、シリコーン樹脂中のＱＭの分散性を表す。
【０１０７】
【表４】
2021504544.tif 000023
【０１０８】
表５は、実施例１および２においてそれぞれ得られた熱硬化処理後のシリコーンフィルムの顕微鏡画像観測を表す。フィルムにおけるＱＭの濃度は１７ｗｔ．％である。それらは、ＱＭがシリコーンフィルム中に均一に分散することを明らかに表す。
【０１０９】
【表５】
2021504544.tif 000024
【０１１０】
実施例５：組成物の調製
ＯＥ−６６３０ｐａｒｔＢ中の赤ＱＭ分散体を、組成物の総量に基づき５ｗｔ％の赤量子材料を添加したこと以外は実施例１−１と同じやり方で得る。次いでそれを、ＯＥ−６６３０ｐａｒｔＡおよびＹＡＧ蛍光体Ｙ３Ａｌ５Ｏ１２：Ｃｅ３＋と混合させる。得られた組成物における使用される材料の量は、表６において開示される。
【０１１１】
【表６】
2021504544.tif 000025
【０１１２】
実施例６：組成物の調製
ＯＥ−６６３０ｐａｒｔＢ中の赤ＱＭ分散体を、組成物の総量に基づき１２ｗｔ％の赤量子材料を添加したこと以外は実施例１−１と同じやり方で得る。次いでそれを、ＯＥ−６６３０ｐａｒｔＡおよびＹＡＧ蛍光体Ｙ３Ａｌ５Ｏ１２：Ｃｅ３＋と混合させる。得られた組成物における使用される材料の量は、表７において開示される。
【０１１３】
【表７】
2021504544.tif 000026
【０１１４】
実施例７：組成物の調製
ＯＥ−６６３０ｐａｒｔＢ中の赤ＱＭ分散体を、組成物の総量に基づき１９ｗｔ％の赤量子材料を添加したこと以外は実施例１−１と同じやり方で得る。次いでそれを、ＯＥ−６６３０ｐａｒｔＡおよびＹＡＧ蛍光体Ｙ３Ａｌ５Ｏ１２：Ｃｅ３＋と混合させる。得られた組成物における使用される材料の量は、表８において開示される。
【０１１５】
【表８】
2021504544.tif 000027
【国際調査報告】
2021504544.tif 000034
2021504544.tif 000035
2021504544.tif 000036